СПОСОБ ПРИГОТОВЛЕНИЯ ФОРМОВОЧНЫХ СМЕСЕЙ
PREPARATION METHOD OF SAND BLEND

Изобретение относится к литейному производству, в частности к способам приготовления формовочных смесей.
Известны способы нанесения покрытий в псевдоожиженом слое, включающие единовременную загрузку необходимых количеств зернистого наполнителя в кипящий слой с его продувкой охлажденным до 0…15°С воздухом, содержащим связующий материал со 100% влажностью [Патент РФ №2281831. Способ приготовления формовочных смесей. От 20.08.2006].
Недостатком этого способа для приготовления формовочной смеси является невозможность нанесения тонких пленок лигносульфаната (ЛСТ) на поверхность зерен песка из-за преждевременного затвердевания тонкодисперсной субстанции ЛСТ в холодном ожижающем агенте.
Задачей изобретения является получение на поверхности песка устойчивой тонкой пленки ЛСТ, обеспечивающей высокую прочность смеси при снижении расхода связующего и тем самым улучшение экономической и экологической обстановки на производстве.
Это достигается тем, что напыление осуществляют в псевдоожиженном слое с температурой 15…25°С при помощи форсунок импульсного действия под высоким давлением.
Сущность предложенного способа заключается в следующем: ЛСТ с помощью форсунок достаточно тонко распыляется импульсами в промежутках, между которыми происходит сушка пленок ЛСТ на поверхности песка, что позволяет управлять толщиной пленок связующего в самых широких пределах без прекращения кипения песка и охлаждения воздуха.
Практическое применение способа показано на следующем примере. Готовили смеси в кипящем слое: в первом случае при температуре 0…15°С ожижающего агента и непрерывном напылении лигносульфаната воздухом под давлением 6 ат. В результате получили смеси с сухой прочностью 0,12…0,13 МПа. В другом случае температуру агента повышали до 15…20°С и импульсно (импульс - 2 с, перерыв - 5 с) напыляли лигносульфанат под давлением 150 ат при прочих равных условиях. В результате получили сухую прочность смеси 0,6…0,8 МПа. Таким образом на лицо технический эффект предлагаемого изобретения.
Литература
1. Патент РФ №2281831. Способ приготовления формовочных смесей. От 20.08.2006.